(57)【特許請求の範囲】
【請求項１】
コレマナイト、ウレキサイト、プライス石、方硼石、水硼石、インヨウ石、サイベリ石、ダトライト、ハウ石、硼美石などの天然鉱物からなる粒径７ｍｍ〜０．０４ｍｍの難溶性硼素化合物粉粒体、および硼酸、硼砂を含む珪酸ガラスを２００〜１０００℃で焼成し、硼素の溶出量を制御した粒径７ｍｍ〜０．０４ｍｍの難溶性硼素化合物粉粒体と、粒径１０ｍｍ〜０．０４ｍｍの難溶性アルミニウム化合物粉粒体とをそれぞれ有効量含む混合物を有効成分として含むことを特徴とする防草材。
【請求項２】
前記難溶性アルミニウム化合物粉粒体が蝋石であることを特徴とする請求項１記載の防草材。
【請求項３】
防草材中に粒径７ｍｍ〜０．０４ｍｍの難溶性硼素化合物粉粒体が０．５〜５質量％、粒径１０ｍｍ〜０．０４ｍｍの難溶性アルミニウム化合物粉粒体が９９．５〜９５質量％配合したことを特徴とする請求項１あるいは請求項２記載の防草材。
【請求項４】
請求項１から請求項３のいずれかに記載の防草材の固化に十分な量の水硬性セメントを配合したことを特徴とする防草固化材。
【請求項５】
前記水硬性セメントがポルトランドセメントもしくはスラグセメントであることを特徴とする請求項４記載の防草固化材。
【請求項６】
請求項１から請求項３のいずれかに記載の防草材の固化に十分な量の塩化マグネシウムを配合したことを特徴とする防草固化材。
【請求項７】
粒径７ｍｍ〜０．０４ｍｍの難溶性硼素化合物粉粒体が０．５〜５質量％、粒径１０ｍｍ〜０．０４ｍｍの難溶性アルミニウム化合物粉粒体が９９．５〜９５質量％配合した防草材に対して、水硬性セメントを１０〜２０質量％配合するかあるいは塩化マグネシウムを１〜１０質量％配合したことを特徴とする請求項４から請求項６記載のいずれかに記載の防草固化材。
【請求項８】
除草、抜根して均し、あるいはさらに転圧した土壌面上に請求項１から請求項３のいずれかに記載の防草材を敷き詰めて均すことを特徴とする防草材の施工方法。
【請求項９】
除草、抜根して均し、あるいはさらに転圧した土壌面上に請求項４から請求項７のいずれかに記載の防草固化材を敷き詰めて均し、転圧後散水し、再度転圧して養生することを特徴とする防草固化材の施工方法。
【発明の詳細な説明】
【技術分野】
【０００１】
本発明は、防草材および防草固化材およびその施工方法に関するものであり、さらに詳しくは、墓地や霊園の防草、公園や中央分離帯やガーデンアプローチや犬走りの防草、鉄塔下、高架下、交差点、路側帯の防草などに有用な防草材および防草固化材およびその施工方法に関するものである。
【背景技術】
【０００２】
墓地や公園や中央分離帯などにおける雑草の繁殖は除去に人手を要し、作業は多労働で経費がかかる問題がある。そこで除草剤が使用されるが、除草剤は特に環境に対して種々の薬害の原因となるので安心して使用できない問題がある。
【０００３】
酸化マグネシウムと増量材を含み酸化マグネシウムが水と反応して硬化するようにして地面に硬化層を形成して雑草の繁殖を防止する雑草繁殖防止材（特許文献１参照）が提案されているが、酸化マグネシウムは水溶性であり雨水によって溶解して散逸してしまい、効果の持続性に問題があるとともに、酸化マグネシウムおよびその水溶液はアルカリ性が高く人や環境に対して悪影響を及ぼす恐れがある他に、硬化層が冬場に凍ってヒビ割れが発生し雑草が繁茂する問題がある。又、緑石、巻き石など時間経過と共に、膨張収縮率の違いにより、隙間が出来てそこに雑草が繁茂する問題がある。
【０００４】
真砂土、砂、セメントや石灰などの粉体固化材を含む舗装材を敷設してローラなどで転圧し、転圧した舗装面に散水しローラなどで転圧して固化して舗装道とする自然舗装道用舗装材（特許文献２参照）が提案されているが、苔やかびの発生を防止できず、苔やかびが発生すれば外観が悪くなる他に、冬場に凍ってヒビ割れが発生し雑草が繁茂する問題もある。又、緑石、巻き石など時間経過と共に、膨張収縮率の違いにより、隙間が出来てそこに雑草が繁茂する問題がある。
表面で光を反射させて視認性を高めるための貝殻粉粒体と硬化させるためのセメントを含む硬化材を地面に敷き散水してセメントを硬化させて通水性除草舗装で被覆して道路の緑地帯に雑草が生えるのを防止する表面処理方法（特許文献３参照）が提案されているが、苔やかびの発生を防止できず、苔やかびが発生すれば外観が悪くなる他に、冬場に凍ってヒビ割れが発生し雑草が繁茂する問題もある。又、緑石、巻き石など時間経過と共に、膨張収縮率の違いにより、隙間が出来てそこに雑草が繁茂する問題がある。
【特許文献１】特開２００３−４７３８８
【特許文献２】特開２００５−２５６３８７
【特許文献３】特開２００１−２０４２７２
【発明の開示】
【発明が解決しようとする課題】
【０００５】
本発明の第１の目的は、墓地や霊園の防草、公園や中央分離帯やガーデンアプローチや犬走りの防草、鉄塔下、高架下、交差点、路側帯の防草などに有用な防草材であって、粉粒体の状態で地面に容易に施工して雑草の生育を防止するとともに苔やかびの発生を防止でき、風が吹いても粉塵が発生せず、冬場に凍ってヒビ割れが発生することがなく、安価で環境に対して優しく、しかも効果の持続性に優れる防草材を提供することである。
本発明の第２の目的は、墓地や霊園の防草、公園や中央分離帯（植栽回り）やガーデンアプローチや犬走りの防草、鉄塔下、高架下、交差点、路側帯の防草などに有用な、地面に適用後に硬化させて使用する防草固化材であって、雑草の生育を防止するとともに苔やかびの発生を防止でき、安価で環境に対して優しく、しかも効果の持続性に優れる防草固化材を提供することである。
本発明の第３の目的は、本発明の防草材あるいは防草固化材を用いて、墓地や霊園、公園や中央分離帯やガーデンアプローチや犬走り、鉄塔下、高架下、交差点、路側帯などの地面に容易に施工する方法を提供することである。
【課題を解決するための手段】
【０００６】
前記課題を解決するための本発明の請求項１記載の発明は、コレマナイト、ウレキサイト、プライス石、方硼石、水硼石、インヨウ石、サイベリ石、ダトライト、ハウ石、硼美石などの天然鉱物からなる粒径７ｍｍ〜０．０４ｍｍの難溶性硼素化合物粉粒体、および硼酸、硼砂を含む珪酸ガラスを２００〜１０００℃で焼成し、硼素の溶出量を制御した粒径７ｍｍ〜０．０４ｍｍの難溶性硼素化合物粉粒体と、粒径１０ｍｍ〜０．０４ｍｍの難溶性アルミニウム化合物粉粒体とをそれぞれ有効量含む混合物を有効成分として含むことを特徴とする防草材である。
【０００７】
本発明の請求項２記載の発明は、請求項１記載の防草材において、前記難溶性アルミニウム化合物粉粒体が蝋石であることを特徴とする。
【０００８】
本発明の請求項３記載の発明は、請求項１あるいは請求項２記載の防草材において、防草材中に粒径７ｍｍ〜０．０４ｍｍの難溶性硼素化合物粉粒体が０．５〜５質量％、粒径１０ｍｍ〜０．０４ｍｍの難溶性アルミニウム化合物粉粒体が９９．５〜９５質量％配合したことを特徴とする。
【０００９】
本発明の請求項４記載の発明は、請求項１から請求項３のいずれかに記載の防草材の固化に十分な量の水硬性セメントを配合したことを特徴とする防草固化材である。
【００１０】
本発明の請求項５記載の発明は、請求項４記載の防草固化材において、前記水硬性セメントがポルトランドセメントもしくはスラグセメントであることを特徴とする。
【００１１】
本発明の請求項６記載の発明は、請求項１から請求項３のいずれかに記載の防草材の固化に十分な量の塩化マグネシウムを配合したことを特徴とする。
【００１２】
本発明の請求項７記載の発明は、請求項４から請求項６のいずれかに記載の防草固化材において、粒径７ｍｍ〜０．０４ｍｍの難溶性硼素化合物粉粒体が０．５〜５質量％、粒径１０ｍｍ〜０．０４ｍｍの難溶性アルミニウム化合物粉粒体が９９．５〜９５質量％配合した防草材に対して、水硬性セメントを１０〜２０質量％配合するかあるいは塩化マグネシウムを１〜１０質量％配合したことを特徴とする。
【００１３】
本発明の請求項８記載の発明は、除草、抜根して均し、あるいはさらに転圧した土壌面上に請求項１から請求項３のいずれかに記載の防草材を敷き詰めて均すことを特徴とする防草材の施工方法である。
【００１４】
本発明の請求項９記載の発明は、除草、抜根して均し、あるいはさらに転圧した土壌面上に請求項４から請求項７のいずれかに記載の防草固化材を敷き詰めて均し、転圧後散水し、再度転圧して養生することを特徴とする防草固化材の施工方法である。
【発明の効果】
【００１５】
本発明の請求項１記載の発明は、コレマナイト、ウレキサイト、プライス石、方硼石、水硼石、インヨウ石、サイベリ石、ダトライト、ハウ石、硼美石などの天然鉱物からなる粒径７ｍｍ〜０．０４ｍｍの難溶性硼素化合物粉粒体、および硼酸、硼砂を含む珪酸ガラスを２００〜１０００℃で焼成し、硼素の溶出量を制御した粒径７ｍｍ〜０．０４ｍｍの難溶性硼素化合物粉粒体と、粒径１０ｍｍ〜０．０４ｍｍの難溶性アルミニウム化合物粉粒体とをそれぞれ有効量含む混合物を有効成分として含むことを特徴とする防草材であり、
粉粒体の状態で地面に容易に施工することができ、風が吹いても粉塵が発生し難く、冬場に凍ってヒビ割れが発生することがなく、しかも難溶性硼素化合物粉粒体と難溶性アルミニウム化合物粉粒体とは難溶性であるのでいずれも防草有効成分を徐放することができ、例えばアルミニウムが徐放されると土壌中のリン酸を不溶化するので植物に重要な養分を欠乏させることができ、また硼素が徐放されると防草効果が大きいので、雑草の生育を防止するとともに、苔やかびの発生を防止でき、効果の持続性に優れるので、墓地や霊園の防草、公園や中央分離帯やガーデンアプローチや犬走りの防草、鉄塔下、高架下、交差点、路側帯の防草などに有効に使用できる上、安価で環境に対して優しいという顕著な効果を奏する。
２００〜１０００℃で焼成することにより、硼素の溶出量を制御できるというさらなる顕著な効果を奏する。
粒径が大きすぎると施工しにくくなり、小さすぎると飛散して地域環境を汚染するおそれが出るが、前記範囲内であると粉粒体の状態での取り扱い性に優れ、地面への施工性に優れ、風が吹いても粉塵が発生しないというさらなる顕著な効果を奏する。
難溶性硼素化合物粉粒体の粒径が７ｍｍを超えると有効成分の溶出の制御が困難になる恐れがあり、０．０４ｍｍ未満では粉塵が発生する恐れがある。
前記難溶性アルミニウム化合物粉粒体の粒径が７ｍｍを超えると有効成分の溶出の制御が困難になる恐れがあり、０．０４ｍｍ未満では粉塵が発生する恐れがある。
【００１６】
本発明の請求項２記載の発明は、請求項１記載の防草材において、前記難溶性アルミニウム化合物粉粒体が蝋石であることを特徴とするものであり、
前記難溶性アルミニウム化合物粉粒体として蝋石を使用するとローラなどを使用して転圧するとよくしまってしっかりし、風が吹いても粉塵がより発生し難くなる効果があり、また、蝋石は安価で入手も容易であり、難溶性硼素化合物粉粒体と使用することによって防草効果がより高くなるというさらなる顕著な効果を奏する。
【００１７】
本発明の請求項３記載の発明は、請求項１あるいは請求項２記載の防草材において、防草材中に粒径７ｍｍ〜０．０４ｍｍの難溶性硼素化合物粉粒体が０．５〜５質量％、粒径１０ｍｍ〜０．０４ｍｍの難溶性アルミニウム化合物粉粒体が９９．５〜９５質量％配合したことを特徴とするものであり、
粒径が大きすぎると施工しにくくなり、小さすぎると飛散して地域環境を汚染するおそれが出るが、前記範囲内であると粉粒体の状態での取り扱い性に優れ、地面への施工性に優れ、風が吹いても粉塵が発生しないというさらなる顕著な効果を奏する。
難溶性硼素化合物粉粒体の配合量が０．５質量％未満では防草効果が劣る恐れがあり、５質量％を超えると防草効果に優れるが環境汚染などの恐れがある。
前記難溶性アルミニウム化合物粉粒体の配合量が９５質量％未満では防草効果が劣る恐れがあり、９９．５質量％を超えると難溶性硼素化合物配合量が足りなくなるため、防草効果が劣る恐れがある。
【００１８】
本発明の請求項４記載の発明は、請求項１から請求項３のいずれかに記載の防草材の固化に十分な量の水硬性セメントを配合したことを特徴とする防草固化材であり、
地面へ容易に固化した防草材層を形成でき、しかも防草有効成分を徐放することができるので、雑草の生育を防止するとともに、苔やかびの発生を防止でき、効果の持続性に優れるので、墓地や霊園、公園や中央分離帯（植栽回り）やガーデンアプローチや犬走り、鉄塔下、高架下、交差点、路側帯の防草などに有効に使用でき、環境に対して優しいなどの顕著な効果を奏する。
【００１９】
本発明の請求項５記載の発明は、請求項４記載の防草固化材において、前記水硬性セメントがポルトランドセメントもしくはスラグセメントであることを特徴とするものであり、安価で入手も容易であり、地面へより容易に固化した防草材層を形成できるというさらなる顕著な効果を奏する。
【００２０】
本発明の請求項６記載の発明は、請求項１から請求項３のいずれかに記載の防草材の固化に十分な量の塩化マグネシウムを配合したことを特徴とする防草固化材であり、地面へ容易に固化した防草材層を形成でき、塩化マグネシウムは中性であるので難溶性アルミニウム化合物粉粒体の作用が損なわれず、しかも、難溶性硼素化合物粉粒体と難溶性アルミニウム化合物粉粒体との作用によって防草有効成分の溶解量を適切に制御して徐放することが出来るので、雑草の生育を防止すると共に、苔やかびの発生を防止でき、効果の持続性に優れるので、墓地や霊園の防草、公園や中央分離帯（植栽周り）やガーデンアプローチや犬走りの防草、鉄塔下、高架下、交差点、路側帯の防草などに有効に使用することができ、安価で環境に対して優しいという顕著な効果を奏する。
【００２１】
本発明の請求項７記載の発明は、請求項４から請求項６記載のいずれかに記載の防草固化材において、
粒径７ｍｍ〜０．０４ｍｍの難溶性硼素化合物粉粒体が０．５〜５質量％、粒径１０ｍｍ〜０．０４ｍｍの難溶性アルミニウム化合物粉粒体が９９．５〜９５質量％配合した防草材に対して、水硬性セメントを１０〜２０質量％配合するかあるいは塩化マグネシウムを１〜１０質量％配合したことを特徴とするものであり、粉粒体の状態での取扱い性に優れ、地面への施工性に優れ、容易に固化した防草材層を形成できるというさらなる顕著な効果を奏する。
水硬性セメントの配合量は、防草材に対して１０〜２０質量％であるが、１０質量％未満では固化した防草材層を形成できない恐れがあり、２０質量％を超えると防草効果に優れるが環境汚染などの恐れがある。
塩化マグネシウムの配合量は、防草材に対して１〜１０質量％であるが、１質量％未満では固化した防草材層を形成できない恐れがあり、１０質量％を超えると防草効果に優れるが環境汚染などの恐れがある。
【００２２】
本発明の請求項８記載の発明は、除草、抜根して均し、あるいはさらに転圧した土壌面上に請求項１から請求項３のいずれかに記載の防草材を敷き詰めて均すことを特徴とする防草材の施工方法であり、墓地や霊園の防草、公園や中央分離帯やガーデンアプローチや犬走りの防草、鉄塔下、高架下、交差点、路側帯の防草などに有効に使用することができ、雑草の生育を防止すると共に、苔やかびの発生を防止でき、効果の持続性に優れ、風が吹いても粉塵が発生し難く、冬場に凍ってヒビ割れが発生せず、環境に対して優しいなどの顕著な効果を奏する。
【００２３】
本発明の請求項９記載の発明は、除草、抜根して均し、あるいはさらに転圧した土壌面上に請求項４から請求項７のいずれかに記載の防草材固化材を敷き詰めて均し、転圧後、散水し再度転圧して養生することを特徴とする防草固化材の施工方法であり、墓地や霊園の防草、公園や中央分離帯（植栽周り）やガーデンアプローチや犬走り、鉄塔下、高架下、交差点、路側帯などの地面へ容易に固化した防草材層を形成でき、効果の持続性に優れ、環境に対して優しいなどの顕著な効果を奏する。
【発明を実施するための最良の形態】
【００２４】
次に本発明の内容を図を用いて詳細に説明する。
図１（イ）〜（ハ）は本発明の防草材の施工方法の例を説明する説明図である。
図２（イ）〜（ホ）は本発明の防草固化材の施工方法の例を説明する説明図である。
【００２５】
図１（イ）に示したように、まず地面１の雑草２などを除き、根３なども抜根する。そして（ロ）に示したように、均し、さらに図示しないコンパクタープレート、コテなどを使用して転圧する。次いで（ハ）に示したように、転圧した面上に本発明の防草材４を敷き詰めて、均すことにより施工を完成する。
本発明の防草材４の適用量は３４〜５１ｋｇ／ｍ２程度で、厚さは約２〜３ｃｍである。
墓地や霊園、公園や中央分離帯やガーデンアプローチや犬走り、鉄塔下、高架下、交差点、路側帯などの地面に容易に施工することができ、風が吹いても粉塵が発生し難く、冬場に凍ってヒビ割れが発生せず、そして雑草の生育を防止するとともに、苔やかびの発生を防止でき、効果の持続性に優れる上、安価で環境に対して優しいなどという優れた効果を上げることができる。
【００２６】
図２（イ）で示したように、本発明の防草固化剤を施工するには、まず地面１の雑草２などを除き、根３なども抜根する。そして（ロ）に示したように、均し、さらに図示しないコンパクタープレート、コテなどを使用して転圧する。次いで（ハ）に示したように、均しあるいはさらに転圧した面上に本発明の防草固化材５を敷き詰め、（ニ）に示したように、ローラー、コテなどで転圧した面上に適量の水を散水する。そして再度ローラー、コテなどで転圧する。そして（ホ）に示したように、養生して防草固化層６を形成し施工を完成する。
墓地や霊園、公園や中央分離帯（植栽周り）やガーデンアプローチや犬走り、鉄塔下、高架下、交差点、路側帯などの地面に容易に施工することができ、難溶性アルミ化合物粉粒体と難溶性硼素化合物粉粒体から防草有効成分が適切に徐放されるので、雑草の生育を防止できるとともに、苔やかびの発生をも防止でき、効果の持続性に優れしかも環境に対して優しいなどという優れた効果を上げることができる。
【００２７】
本発明で使用する難溶性硼素化合物粉粒体は、ｐＨ４以上あるいはｐＨ１２未満の水中で難溶性を示し防草有効成分の溶解量が微量であるが、ｐＨ４未満あるいはｐＨ１２以上の水に対してはやや溶解性がでて防草有効成分の溶解量が増大するような硼素化合物の粉粒体である。
前記硼素化合物としては、具体的には、例えば、コレマナイト、ウレキサイト、プライス石、方硼石、水硼石、インヨウ石、サイベリ石、ダトライト、ハウ石、硼美石などの天然鉱物、あるいは硼砂を２００〜１０００℃、好ましくは７００〜９００℃で焼成し、硼素の溶出量を制御したガラスなどおよびこれらの２種以上の混合物を挙げることができる。
【００２８】
本発明で使用する難溶性アルミニウム化合物粉粒体は、アルミニウムが徐放されると土壌中のリン酸を不溶化するので植物に重要な養分を欠乏させることができるようなアルミニウム化合物粉粒体であり、ｐＨ４以上ｐＨ５〜８程度の水中で難溶性を示し溶解量が微量であるが、ｐＨ４未満のｐＨ５未満あるいはｐＨ８を超える水に対してはやや溶解性がでて有効成分の溶解量が増大するようなアルミニウム化合物粉粒体である。
前記難溶性アルミニウム化合物としては、具体的には、例えば、カオリン粘土鉱物（カオリナイト、ハロイサイト、セリサイト、蝋石等）を挙げることができる。前記難溶性アルミニウム化合物粉粒体として蝋石を使用するとローラーなどを使用して転圧するとよくしまってしっかりし、風が吹いても粉塵がより発生し難くなる効果があり、また、蝋石は安価で入手も容易であり、防草効果がより高くなる。
【００２９】
本発明の防草材中に粒径７ｍｍ〜０．０４ｍｍ、好ましくは５ｍｍ〜２ｍｍの難溶性硼素化合物粉粒体を０．５〜５質量％、好ましくは１〜３質量％、粒径１０ｍｍ〜０．０４ｍｍ、好ましくは８ｍｍ〜２ｍｍの前記難溶性アルミニウム化合物を９９．５〜９５質量％、好ましくは９７〜９９質量％配合すると、粉粒体の状態での取り扱い性に優れ、地面への施工性に優れ、防草効果に優れ、風が吹いても粉塵が発生し難いので好ましい。
【００３０】
難溶性硼素化合物粉粒体の粒径が７ｍｍを超えると有効成分の溶出の制御が困難になる恐れがあり、０．０４ｍｍ未満では粉塵が発生する恐れがある。難溶性硼素化合物粉粒体の配合量が０．５質量％未満では防草効果が劣る恐れがあり、５質量％を超えると防草効果に優れるが環境汚染などの恐れがある。
前記難溶性アルミニウム化合物粉粒体の粒径が７ｍｍを超えると有効成分の溶出の制御が困難になる恐れがあり、０．０４ｍｍ未満では粉塵が発生する恐れがある。前記難溶性アルミニウム化合物粉粒体の配合量が９５質量％未満では防草効果が劣る恐れがあり、９９．５質量％を超えると難溶性硼素化合物配合量が足りなくなるため、防草効果が劣る恐れがある。
【００３１】
本発明で使用する水硬性セメントとしては、具体的には、例えばポルトランドセメント類、シリカセメント、高炉セメント、フライアッシュセメント、アルミナセメント、石灰スラグセメントなどを挙げることができる。中でもポルトランドセメントもしくはスラグセメントは安価で入手も容易であり、地面へ容易に固化した防草材層を形成できる。
本発明の防草材の固化に十分な量の水硬性セメントを配合することが好ましい。配合量は具体的には、本発明の防草材に対して１０〜２０質量％である。１０質量％未満では固化した防草材層を形成できない恐れがあり、２０質量％を超えると防草効果に優れるが環境汚染などの恐れがある。
【００３２】
本発明で使用する塩化マグネシウムとしては地面へ容易に固化した防草材層を形成できるものであればよく、市販のものを使用することができる。本発明の防草材の固化に十分な量の塩化マグネシウムを配合することが好ましい。配合量は具体的には、本発明の防草材に対して１〜１０質量％である。１質量％未満では固化した防草材層を形成できない恐れがあり、１０質量％を超えると防草効果に優れるが環境汚染などの恐れがある。
塩化マグネシウムは中性であるので難溶性アルミニウム化合物粉粒体の作用が損なわれず、しかも、難溶性硼素化合物粉粒体と難溶性アルミニウム化合物粉粒体との作用によって防草有効成分の溶解量を適切に制御して徐放することが出来るので、雑草の生育を防止すると共に、苔やかびの発生を防止でき、効果の持続性に優れる。
【００３３】
本発明の防草材および防草固化材中にフィラーなどの増量剤、着色剤、猫忌避材などの第３成分を使用目的に応じて防草材および防草固化材の性能を損なわない範囲で配合することができる。
【００３４】
増量剤としては、製鉄所から産するスラグや火力発電所から産するフライアッシュ、建築廃材等を挙げることができる。
【００３５】
着色剤としては、天然顔料や人工着色顔料であり、例えば白さを有する寒水石の様な天然色骨材や砂を挙げることができる。
【００３６】
猫忌避材としては、木酢液、竹酢液、メントールなどを挙げることができる。
【００３７】
本発明の防草材および防草固化材の包装は公知の防水性の高い包装体を使用できる。具体的には、例えば、ＰＥ袋、紙プラスチック積層袋などが挙げることができる。
【実施例】
【００３８】
以下、参考例により本発明を説明する。
【００３９】
以下の参考例は、松井文ショウ堂松井専務自宅庭にて行った。まず施工面の雑草を除去し、施工面の不陸整正後、プレート転圧を実施し、下地を造った。その後、参考例１〜５の防草材あるいは防草固化材および比較例１〜６の比較のための防草材あるいは防草固化材を敷きならしたのち放置し、６ヶ月後および２年後の土壌を観察し防草効果を確認した。
【００４０】
（参考例１）
粒径１〜７ｍｍの粒度範囲にふるい分けした蝋石と、ハンマーミルで粉砕し粒径１〜３ｍｍの粒度範囲にふるい分けしたコレマナイトをそれぞれ９８質量％及び２質量％の比率で配合しリボンミキサーにて混合した。この防草材を下地の上に３ｃｍの厚さで敷きならした。
【００４１】
（防草効果）
松井文ショウ堂松井専務自宅庭の施工面の雑草を除去し、施工面の不陸整正後、プレート転圧を実施し、下地を造った。その後、防草材あるいは防草固化材を敷きならしたのち放置し、６ヶ月後および２年後の土壌を観察し、草の生え具合を評価し、防草効果を確認した。
６ヶ月後および２年後の土壌を観察し、草の生え具合を評価した。
防草効果の評価：
○：雑草が生えていない。
△：雑草が数本程度生えている。
×：防草材を施用しない時のように雑草が生えている。
【００４２】
（防苔、防かび効果）
松井文ショウ堂松井専務自宅庭の施工面の雑草を除去し、施工面の不陸整正後、プレート転圧を実施し、下地を造った。その後、防草材あるいは防草固化材を敷きならしたのち放置し、６ヶ月後および２年後の土壌を観察し、苔、かびの生え具合を評価し、防苔、防かび効果を確認した。
６ヶ月後および２年後の土壌を観察し、苔、かびの生え具合を評価した。
防苔、防かび効果の評価：
○：苔、かびが生えていない。
△：苔、かびの発生が見られる。
×：防草材を施用しない時のように苔、かびが生えている。
【００４３】
（溶出試験後の硼素濃度）
硼素は環境基準にて溶出量上限が規制されている。そこで、汚染土壌対策法に従い、下記の方法にて溶出試験を実施し、溶液中の硼素濃度測定した。
（１）表層から５ｃｍの土壌及び５〜５０ｃｍの土壌を等量採取し混合した。
（２）採取した土壌はポリエチレン製容器に収めた。
（３）採取した土壌を風乾し、中小礫、木片等を除き、土塊、団粒を粗砕した後、非金属製の２ｍｍの目のふるいを通過させて得た土壌を十分混合した。
（４）（３）試料５０ｇと溶媒（純水に塩酸を加え、水素イオン濃度指数が５．８以上６．３以下となるようにしたもの）５００ｍｌを混合した。
（５）溶出調製した試料液を常温常圧で振とう機を用いて、振とう回数毎分約２００回、振とう幅を４ｃｍ以上５ｃｍ以下で６時間連続して振とうした。振とう容器は、ポリエチレン製容器を用いた。
（６）得られた試料液を１０分から３０分程度静置後、毎分約３，０００回転で２０分間遠心分離した後の上澄み液を孔径０．４５μｍのメンブランフィルターでろ過してろ液を取り、定量に必要な量を正確に計り取って、これを検液とした。
（７）検液の硼素濃度をＩＣＰを用いて測定した。
【００４４】
溶出試験後の硼素濃度の評価：
○：ＩＣＰにて測定した硼素濃度が１ｍｇ／ｌ未満である。
△：ＩＣＰにて測定した硼素濃度が約１ｍｇ／ｌである。
×：ＩＣＰにて測定した硼素濃度が１ｍｇ／ｌを超えている。
【００４５】
（施工性）
施工時の取り扱い性を評価するとともに、２年後の土壌を観察し、風による飛散や雨による流出がないかどうかを観察した。
施工性の評価：
○：施工時の取り扱い性がよく、２年後、風による飛散や雨による流出がない。
△：施工時の取り扱い性がよく、２年後、風による飛散や雨による流出がややある。
×：施工時の取り扱い性が悪く、２年後、風による飛散や雨による流出がある。
【００４６】
表１に、６ケ月および２年後の防草効果、防苔、防かび効果、溶出試験後の硼素濃度の評価、施工性の評価をまとめて示した。
【００４７】
（参考例２）
粒径１〜７ｍｍの粒度範囲にふるい分けした蝋石及び寒水石と、ハンマーミルで粉砕し、粒径１〜３ｍｍの粒度範囲にふるい分けしたコレマナイトをそれぞれ７０質量％及び２８質量％、２質量％の比率でリボンミキサーにて混合した。この防草材を下地の上に３ｃｍの厚さで敷きならした。
参考例１と同様にして６ケ月および２年後の防草効果、防苔、防かび効果、溶出試験後の硼素濃度の評価、施工性の評価を行い、表１にそれらをまとめて示した。
【００４８】
（参考例３）
粒径１〜７ｍｍの粒度範囲にふるい分けした蝋石と、ハンマーミルで粉砕し、粒径１〜３ｍｍの粒度範囲にふるい分けしたコレマナイトをそれぞれ９８質量％及び２質量％の比率でリボンミキサーにて混合した。この防草材を下地の上に０．５ｃｍの厚さで敷きならした。
参考例１と同様にして６ケ月および２年後の防草効果、防苔、防かび効果、溶出試験後の硼素濃度の評価、施工性の評価を行い、表１にそれらをまとめて示した。
【００４９】
（参考例４）
粒径１〜７ｍｍの粒度範囲にふるい分けした蝋石と、ハンマーミルで粉砕し、粒径１〜３ｍｍの粒度範囲にふるい分けしたコレマナイトをそれぞれ９０質量％及び１０質量％の比率でリボンミキサーにて混合した。この防草材を下地の上に３ｃｍの厚さで敷きならした。
参考例１と同様にして６ケ月および２年後の防草効果、防苔、防かび効果、溶出試験後の硼素濃度の評価、施工性の評価を行い、表１にそれらをまとめて示した。
【００５０】
（参考例５）
粒径１〜７ｍｍの粒度範囲にふるい分けした蝋石と、粒径１〜３ｍｍにふるい分けした砂、ハンマーミルで粉砕し、粒径１〜３ｍｍの粒度範囲にふるい分けしたコレマナイトそれぞれ５１質量％及び４８質量％、１質量％の比率でリボンミキサーにて混合した。
この防草材に対して、ポルトランド１２質量％、スラグセメント５質量％を配合した防草固化剤を、下地の上に３ｃｍの厚さで敷きならし、ローラーで転圧した。その後、噴霧器で散水し再度ローラーで転圧した後、１日放置した。
参考例１と同様にして６ケ月および２年後の防草効果、防苔、防かび効果、溶出試験後の硼素濃度の評価、施工性の評価を行い、表１にそれらをまとめて示した。
【００５１】
（比較例１）
粒径１〜７ｍｍの粒度範囲にふるい分けした蝋石を下地の上に３ｃｍの厚さで敷きならした。
参考例１と同様にして６ケ月および２年後の防草効果、防苔、防かび効果、溶出試験後の硼素濃度の評価、施工性の評価を行い、表１にそれらをまとめて示した。
【００５２】
（比較例２）
粒径１〜７ｍｍの粒度範囲にふるい分けした珪砂と、ハンマーミルで粉砕し、粒径１〜３ｍｍの粒度範囲にふるい分けしたコレマナイトをそれぞれ９８質量％及び２質量％の比率でリボンミキサーにて混合した。この防草材を下地の上に３ｃｍの厚さで敷きならした。
参考例１と同様にして６ケ月および２年後の防草効果、防苔、防かび効果、溶出試験後の硼素濃度の評価、施工性の評価を行い、表１にそれらをまとめて示した。
【００５３】
（比較例３）
粒径１〜７ｍｍの粒度範囲にふるい分けした蝋石と、ハンマーミルで粉砕し、粒径１〜３ｍｍの粒度範囲にふるい分けした硼砂をそれぞれ９８質量％及び２質量％の比率でリボンミキサーにて混合した。この防草材を下地の上に３ｃｍの厚さで敷きならした。
参考例１と同様にして６ケ月および２年後の防草効果、防苔、防かび効果、溶出試験後の硼素濃度の評価、施工性の評価を行い、表１にそれらをまとめて示した。
【００５４】
（比較例４）
消石灰を下地の上に３ｃｍの厚さで敷きならした。
参考１と同様にして６ケ月および２年後の防草効果、防苔、防かび効果、溶出試験後の硼素濃度の評価、施工性の評価を行い、表１にそれらをまとめて示した。
【００５５】
（比較例５）
粒径１〜７ｍｍの粒度範囲にふるい分けした蝋石に対して、ポルトランド１２質量％、スラグセメント５質量％を配合した防草固化剤を、下地の上に３ｃｍの厚さで敷きならし、ローラーで転圧した。その後、噴霧器で散水し再度ローラーで転圧した後、１日放置した。
参考例１と同様にして６ケ月および２年後の防草効果、防苔、防かび効果、溶出試験後の硼素濃度の評価、施工性の評価を行い、表１にそれらをまとめて示した。
【００５６】
（比較例６）
草刈りを行った。
参考例１と同様にして６ケ月および２年後の防草効果、防苔、防かび効果、溶出試験後の硼素濃度の評価、を行い、表１にそれらをまとめて示した。
【００５７】
【表１】
0005342799.tif 000002
【００５８】
表１から参考例の防草材および防草固化材は施工性および防草、防苔、防かび効果に優れていることが判る。それに対して、コレマナイトを配合していない比較例１は防草効果に劣り、コレマナイトを配合しているが難溶性アルミニウム化合物粉粒体（蝋石）を用いず珪砂を用いた比較例２は施工性および防草効果に劣り、難水溶性アルミニウム化合物粉粒体（蝋石）を配合しているが難水溶性硼素化合物粉粒体（コレマナイト）を用いず水溶性の硼砂を用いた比較例３は硼素の溶出がおおきく溶出試験後の硼素濃度が高く×と評価され、消石灰を用いた比較例４は６ケ月後の防草効果に劣り、コレマナイトを配合していない固化タイプの比較例５は防草、防苔、防かび効果に劣り、草刈りを行っただけの比較例６は防草効果に劣ることが判る。
【産業上の利用可能性】
【００５９】
本発明の防草材や防草固化材は、粉粒体の状態で地面に容易に施工することができ、風が吹いても粉塵が発生し難く、冬場に凍ってヒビ割れが発生することがなく、しかも難溶性硼素化合物粉粒体と難溶性アルミニウム化合物粉粒体とは難溶性であるので防草有効成分を徐放することができ、例えばアルミニウムが徐放されると土壌中のリン酸を不溶化するので植物に重要な養分を欠乏させることができ、また硼素が徐放されると防草効果がおおきいので、雑草の生育を防止するとともに、苔やかびの発生を防止でき、効果の持続性に優れるので、墓地や霊園の防草、公園や中央分離帯やガーデンアプローチや犬走りの防草、鉄塔下、高架下、交差点、路側帯の防草などに有効に使用することができる上、安価で環境に対して優しいという顕著な効果を奏し、
本発明の防草材の施工方法により、墓地や霊園、公園や中央分離帯やガーデンアプローチや犬走り、鉄塔下、高架下、交差点、路側帯などの地面に容易に施工することができるなどの顕著な効果を奏するので、産業上の利用価値が高い。
【図面の簡単な説明】
【００６０】
【図１】（イ）〜（ハ）は、本発明の防草材の施工方法の例を説明する説明図である。
【図２】（イ）〜（ホ）は、本発明の防草固化材の施工方法の例を説明する説明図である。
【符号の説明】
【００６１】
１  地面
２  雑草
３  根
４  防草材
５  防草固化材
６  防草固化層
【図１】
0005342799.tif 000003
【図２】
0005342799.tif 000004